КАТАЛИТИЧЕСКАЯ КОМПОЗИЦИЯ ДЛЯ ГИДРООЧИСТКИ, СОДЕРЖАЩАЯ СОЕДИНЕНИЕ АЦЕТОУКСУСНОЙ КИСЛОТЫ, СПОСОБ ПОЛУЧЕНИЯ УКАЗАННОГО КАТАЛИЗАТОРА И СПОСОБ ПРИМЕНЕНИЯ УКАЗАННОГО КАТАЛИЗАТОРА

1. Каталитическая композиция, содержащая: материал подложки, наполненный прекурсором активного металла или содержащий металлический компонент в виде раствора соли металла, и добавку соединения ацетоуксусной кислоты.
2. Каталитическая композиция по п. 1, отличающаяся тем, что указанная каталитическая композиция, кроме того, не содержит значимого количества углеводородного масла.
3. Каталитическая композиция по п. 1 или 2, отличающаяся тем, что указанный материал подложки дополнительно впоследствии обрабатывают газом, содержащим водород.
4. Каталитическая композиция по любому из пп. 1-3, отличающаяся тем, что указанный прекурсор активного металла представляет собой соединение металла, содержащее металлический компонент, выбранный из группы, состоящей из кобальта, никеля, молибдена, хрома, вольфрама и любой комбинации двух или более из указанных металлов.
5. Каталитическая композиция по п. 4, отличающаяся тем, что указанный металлический компонент содержится в указанной композиции в количестве от 5% масс. до 50% масс.
1
3
4-
2
6. Каталитическая композиция по любому из пп. 1-5, отличающаяся тем, что указанная добавка соединения ацетоуксусной кислоты выбрана из группы соединений, имеющих следующую молекулярную структурную формулу: R-O-CO-CR-RCO-R
1
Где: R= водород или C1 - C4 алкильная группа;
2
R= C1 - C4 алкильная группа;
3
R= водород или C1 - C4 алкильная группа;
4
R= водород или C1 - C4 алкильная группа.
7. Каталитическая композиция по любому из пп. 1-6, отличающаяся тем, что указанная добавка соединения ацетоуксусной кислоты выбрана из группы, состоящей из ацетоуксусной кислоты, этилацетоуксусной кислоты, метилацетоуксусной кислоты и этил-2-метилацетоуксусной кислоты.
8. Каталитическая композиция по любому из пп. 1-7, отличающаяся тем, что указанная добавка представляет собой пропиленкарбонат или N-метилпирролидон, или комбинацию обоих указанных соединений.
9. Каталитическая композиция по п. 4, отличающаяся тем, что указанное соединение металла содержит компонент металла группы 9 и группы 10, выбранный из группы, состоящей из кобальта и никеля, причем указанный компонент металла группы 9 и группы 10 содержится в указанной композиции в количестве от 0,5% масс. до 20% масс., причем указанное соединение металла, кроме того, содержит компонент металла группы 6, выбранный из группы, состоящей из молибдена и вольфрама, причем указанный компонент металла группы 6 содержится в указанной композиции в количестве от 5% масс. до 50% масс.
10. Способ получения композиции, включающий:
включение содержащего металл раствора в материал подложки с образованием материала подложки с включенным металлом; и
включение добавки соединения ацетоуксусной кислоты в указанный материал подложки с включенным металлом для обеспечения импрегнированной добавкой композиции.
11. Способ по п. 10, дополнительно включающий: осуществление контакта указанной импрегнированной добавкой композиции с водородом, в подходящих для обработки водородом условиях, для обеспечения обработанной водородом композиции.
12. Способ по п. 11, отличающийся тем, что перед включением указанной добавки соединения ацетоуксусной кислоты в указанный материал подложки с включенным металлом, указанный материал подложки с включенным металлом высушивают до достижения содержания летучих веществ от 3 до 20% масс. ППП (потерь при прокаливании).
13. Композиция, полученная способом по любому из пп. 10, 11 или 12.
14. Способ гидрообработки углеводородного сырья, включающий:
осуществление контакта, в подходящих условиях способа гидрообработки, указанного углеводородного сырья с каталитической композицией по любому из пп. 1-13; и получение обработанного продукта.